(57)【要約】【課題】  ブレーキ間隙調整特性に優れたピストンシール部材及び該ピストンシール部材を用いたディスクブレーキ並びにピストンシール部材の製造方法に関する。【解決手段】  ディスクブレーキ用ピストンシール部材８の製造方法は、工程（ａ）と、工程（ｂ）と、を含む。工程（ａ）は、ピストンシール部材成形用の金型９０を用いて無端状のゴム組成物８０を成形する。工程（ｂ）は、無端状のゴム組成物８０の内周面８４のスキン層８４０を除去する。【選択図】図３
2014105834.tif 000002
【特許請求の範囲】
【請求項１】
無端状のゴム組成物からなるディスクブレーキ用ピストンシール部材であって、
前記無端状のゴム組成物の内周面にスキン層が無い、ピストンシール部材。
【請求項２】
請求項１において、
前記ゴム組成物中にグラファイト粒子を分散させた、ピストンシール部材。
【請求項３】
請求項１において、
前記ゴム組成物中にフッ素樹脂粒子を分散させた、ピストンシール部材。
【請求項４】
請求項１〜３のいずれか１項のピストンシール部材と、
シリンダ孔を有するシリンダと、
前記シリンダ孔に挿入されるピストンと、を含み、
前記ピストンシール部材は、前記シリンダ孔の内周壁に形成された環状溝に嵌め込まれ、前記シリンダ孔に挿入された前記ピストンを液密的に移動可能な状態で密接させるとともに、液圧にて前進した該ピストンをロールバックさせる、ディスクブレーキ。
【請求項５】
ディスクブレーキ用ピストンシール部材の製造方法であって、
前記ピストンシール部材成形用の金型を用いて無端状のゴム組成物を成形する工程（ａ）と、
前記無端状のゴム組成物の内周面のスキン層を除去する工程（ｂ）と、
を含む、ピストンシール部材の製造方法。
【請求項６】
請求項５において、
前記工程（ｂ）は、前記内周面を研磨して除去する、ピストンシール部材の製造方法。
【請求項７】
請求項５において、
前記工程（ｂ）は、前記内周面をバレル研磨して除去する、ピストンシール部材の製造方法。
【請求項８】
請求項５において、
前記工程（ｂ）は、前記内周面をショットブラストで除去する、ピストンシール部材の製造方法。
【請求項９】
請求項５において、
前記工程（ｂ）は、前記内周面を切削して除去する、ピストンシール部材の製造方法。
【請求項１０】
請求項５〜９のいずれか１項において、
前記無端状のゴム組成物の前記内周面から０．１μｍ〜１００μｍの厚さ範囲を除去する、ピストンシール部材の製造方法。
【発明の詳細な説明】
【技術分野】
【０００１】
本発明は、ピストンシール部材及び該ピストンシール部材を用いたディスクブレーキ並びにピストンシール部材の製造方法に関する。
【背景技術】
【０００２】
ピストンシール部材は、一般にゴムを主成分とする架橋体のゴム組成物によって成形されている。例えば、車両用のディスクブレーキには、ピストンおよびシリンダを内蔵したキャリパボディが装着され、シリンダの内周面に形成された環状溝には、ピストンシール部材が装着されている。ディスクブレーキは、ブレーキ液圧によって、各車輪に固定されているディスクロータに摩擦パッドを押し付け、摩擦材である摩擦パッドの摩擦力で車輪の回転を止めるものである。ピストンシール部材が装着されていることにより、シリンダと、シリンダの孔に挿入されたピストンと、を液密的に移動可能な状態で密接させることができる。また、液圧にて前進したピストンは、ピストンシール部材によってロールバックされる（例えば、特許文献１参照）。
【０００３】
このようなゴム組成物からなるディスクブレーキ用ピストンシール部材は、シリンダとピストンとの間のブレーキ液の漏れの防止やロールバックの他、ブレーキ間隙調整特性等が要求される。ブレーキ間隙調整特性は、摩擦パッドが摩耗してもピストンとピストンシール部材とが適度に摺動することによってロールバック量の変化を抑える特性である。ピストンシール部材によるブレーキ間隙調整特性は、一般にディスクロータと摩擦パッドとの摩擦に起因する熱負荷によって変化する場合があった。
【０００４】
そこで、耐熱性を向上させたエチレン−プロピレンゴムを主成分とするゴム組成物からなるディスクブレーキ用ピストンシール部材が提案された（例えば、特許文献２、３参照）。
【０００５】
また、ブレーキ間隙調整特性を向上させるため、ピストンシール部材の内周面に減摩剤をコーティングすることによって、ピストンシール部材のピストンに対する摩擦係数を低減させることが提案された（例えば、特許文献４参照）。しかしながら、ピストンシール部材のゴム組成物と減摩剤のコーティング層との接着強度が十分でないので剥がれる虞があることや、減摩剤のコーティング層を設けたことによるピストンシール部材の柔軟性の低下という課題があった。
【先行技術文献】
【特許文献】
【０００６】
【特許文献１】特公平３−５９２９１号公報
【特許文献２】特開２００４−３１６７７３号公報
【特許文献３】特開２００４−２３２７８６号公報
【特許文献４】特開２００１−６５６１４号公報
【発明の概要】
【発明が解決しようとする課題】
【０００７】
本発明の目的は、ブレーキ間隙調整特性に優れたピストンシール部材及び該ピストンシール部材を用いたディスクブレーキ並びにピストンシール部材の製造方法を提供することにある。
【課題を解決するための手段】
【０００８】
本発明にかかるピストンシール部材は、
無端状のゴム組成物からなるディスクブレーキ用ピストンシール部材であって、
前記無端状のゴム組成物の内周面にスキン層が無いことを特徴とする。
【０００９】
本発明にかかるピストンシール部材によれば、ピストンシール部材の内周面にスキン層が無いので、ピストンシール部材のピストンに対する摩擦係数を低減させることができ、ピストンシール部材としての諸物性にほとんど影響を与えることなく、ブレーキ間隙調整特性を向上させることができる。
【００１０】
本発明にかかるピストンシール部材において、
前記ゴム組成物中にグラファイト粒子を分散させることができる。
【００１１】
本発明にかかるピストンシール部材において、
前記ゴム組成物中にフッ素樹脂粒子を分散させることができる。
【００１２】
本発明にかかるディスクブレーキは、
前記ピストンシール部材と、
シリンダ孔を有するシリンダと、
前記シリンダ孔に挿入されるピストンと、を含み、
前記ピストンシール部材は、前記シリンダ孔の内周壁に形成された環状溝に嵌め込まれ、前記シリンダ孔に挿入された前記ピストンを液密的に移動可能な状態で密接させるとともに、液圧にて前進した該ピストンをロールバックさせることを特徴とする。
【００１３】
本発明にかかるピストンシール部材の製造方法は、
ディスクブレーキ用ピストンシール部材の製造方法であって、
前記ピストンシール部材成形用の金型を用いて無端状のゴム組成物を成形する工程（ａ）と、
前記無端状のゴム組成物の内周面のスキン層を除去する工程（ｂ）と、
を含む。
【００１４】
本発明にかかるピストンシール部材によれば、ゴム組成物の内周面を除去することでピストンシール部材のピストンに対する摩擦係数を低減させることができ、ブレーキ間隙調整特性を向上させたピストンシール部材を得ることができる。しかも、ゴム組成物の内周面以外の物性には影響を与えることが無い。
【００１５】
本発明にかかるピストンシール部材の製造方法において、
前記工程（ｂ）は、前記内周面を研磨して除去することができる。
【００１６】
本発明にかかるピストンシール部材の製造方法において、
前記工程（ｂ）は、前記内周面をバレル研磨して除去することができる。
【００１７】
本発明にかかるピストンシール部材の製造方法において、
前記工程（ｂ）は、前記内周面をショットブラスト法で除去することができる。
【００１８】
本発明にかかるピストンシール部材の製造方法において、
前記工程（ｂ）は、前記内周面を切削して除去することができる。
【００１９】
本発明にかかるピストンシール部材の製造方法において、
前記無端状のゴム組成物の前記内周面から０．１μｍ〜１００μｍの厚さ範囲を除去す
ることができる。
【図面の簡単な説明】
【００２０】
【図１】本発明の一実施の形態に係るピストンシール部材をディスクブレーキ２０に組み込まれた状態で模式的に示す拡大断面図である。
【図２】図１に示すピストンシール部材を含むディスクブレーキを模式的に示す断面図である。
【図３】本発明の一実施の形態に係るピストンシール部材８の製造工程を説明する図である。
【図４】本発明の一実施の形態に係るピストンシール部材８の製造工程を説明する図である。
【図５】本発明の一実施の形態に係るピストンシール部材８の一部を切り欠いて断面を示す斜視図である。
【発明を実施するための形態】
【００２１】
以下、本発明の実施の形態について図面を参照しながら詳細に説明する。
【００２２】
図１は、本発明の一実施の形態に係るピストンシール部材８をディスクブレーキ２０に組み込まれた状態で模式的に示す拡大断面図である。図２は、図１に示すピストンシール部材８を含むディスクブレーキ２０を模式的に示す断面図である。本実施の形態においては、一例として、フローティングタイプの車両用ディスクブレーキについて説明する。
【００２３】
（ディスクブレーキ）
本実施の形態にかかるディスクブレーキ２０は、ピストンシール部材８と、シリンダ孔６ａを有するシリンダ６と、シリンダ孔６ａに挿入されるピストン５と、を含み、ピストンシール部材８は、シリンダ孔６ａの内周壁に形成された環状溝のピストンシール溝７に嵌め込まれ、シリンダ孔６ａに挿入されたピストン５を液密的に移動可能な状態で密接させるとともに、液圧にて前進したピストン５をロールバックさせる。
【００２４】
ディスクブレーキ２０は、車体（図示せず）に固定されたブラケット３と、ブラケット３に摺動可能な状態で支持されたキャリパボディ１と、を有している。キャリパボディ１は、作用部１ｂおよび反作用部１ｃを含み、ピストン５およびシリンダ６は作用部１ｂに形成されている。この作用部１ｂおよび反作用部１ｃは、ブリッジ部１ａを介して一体的に形成されている。車輪（図示せず）と一体回転するディスクロータ２の両側の摩擦面に臨ませて、一対の摩擦パッド４ｂ，４ｃが配置されている。ブラケット３には、摩擦パッド４ｂ，４ｃをディスクロータ２に押圧するキャリパボディ１がスライドピン（図示せず）を介して進退可能に連結している。このキャリパボディ１は、一方の摩擦パッド４ｂの背面に配置する作用部１ｂと、他方の摩擦パッド４ｃの背面に配置する反作用部１ｃと、ディスクロータ２の外周を跨いで作用部１ｂおよび反作用部１ｃを連結するブリッジ部１ａとで構成される。摩擦パッド４ｂは、シリンダ孔６ａに挿入されたピストン５によって押されて移動し、ディスクロータ２の一側面に接する。摩擦パッド４ｃは、反作用部１ｃによって押されて移動し、ディスクロータ２の他方の側面に接する。上記の動作により、制動が行なわれる。
【００２５】
シリンダ孔６ａの内周壁には、環状のピストンシール溝７が設けられている。このピストンシール溝７に環状のピストンシール部材８が嵌め込まれている。ピストンシール部材８の材質及びその製造方法については後述する。
【００２６】
液圧室９は、ピストン５の底部とシリンダ６との間に設けられている。この液圧室９には、供給口１０よりブレーキ液が供給される。ピストンシール部材８は、このブレーキ液
をシールする機能と、液圧室９の液圧が低下したときに、前進していたピストン５をロールバックさせる機能と、を有する。供給口１０は、液圧経路２８を介して、液圧源であるマスタシリンダ（図示せず）の出力ポート（図示せず）に接続されている。
【００２７】
図１に示すように、ピストンシール溝７は、面取コーナ７ａと面取コーナ７ｂとを有している。ピストンシール部材８は、図１に示す黒い矢印方向（図２におけるディスクロータ２側）にピストン５が摺動して前進することによって、ピストン５の摺動面に追従してピストンシール部材８の一部が面取コーナ７ａに入り込む。そして、液圧室９の液圧が低下したらピストンシール部材８の弾性によって復元することでピストン５が矢印と反対方向にロールバックされる。なお、ディスクブレーキ２０の形式は、本実施の形態のようなピンスライド式に限らず、ピストンがディスクロータの両側に配置された対向型ディスクブレーキでもよく、ピストンの数やピストンシール部材の形状も本実施の形態に限定されない。
【００２８】
（ピストンシール部材）
図１、図５を用いて、本実施の形態にかかるピストンシール部材８について説明する。図５は、本発明の一実施の形態に係るピストンシール部材８の一部を切り欠いて断面を示す斜視図である。
【００２９】
ピストンシール部材８は、無端状のゴム組成物からなるディスクブレーキ用ピストンシール部材であって、無端状のゴム組成物の内周面８ａのスキン層が無い。スキン層とは、円筒状もしくは切断されて無端状になったゴム組成物８２において成形直後に存在する最表面層のことである。従来のように、この内周面８ａに形成されたスキン層８４０が存在すると、例えば高温においてピストン５に対する粘着性が高くなり摩擦係数が高くなる。本実施の形態にかかるピストンシール部材８は、内周面８ａにスキン層が無いので、ピストン５に対する摩擦係数が低く、したがって良好なブレーキ間隙調整特性を安定化することができる。ピストンシール部材８は、図５に示すように断面が矩形のリング状であって、ディスクブレーキに組み付けられると図１のようにピストンシール溝７の形状によって変形し、その内周面８ａがピストン５の外周面５ａに適度な荷重分布で押し付けられる。
【００３０】
図２を用いてブレーキ間隙調整特性について説明する。ブレーキ間隙ｄは、ピストン５のロールバック量に相当し、非ブレーキ時の摩擦パッド４ｂ，４ｃとディスクロータ２との間隔であり、ブレーキングの繰り返しによって摩擦パッド４ｂ，４ｃがディスクロータ２と接触して摩耗すると広くなる傾向がある。ブレーキ間隙調整特性は、摩擦パッド４ｂ，４ｃが摩耗してもブレーキ間隙ｄが広くならないように調整することである。このようにブレーキ間隔ｄが広くならなければ、ピストン５のロールバック量が安定し、運転者においては例えばブレーキレバーのストローク量の変化を感じにくくすることができる。本実施の形態にかかるピストンシール部材８を用いると、摩擦パッド４ｂ，４ｃが摩耗してもブレーキング時にピストンシール部材８がピストン５の表面５ａに対して適度にすべることによりブレーキ間隙が広くなることを防止することができる。より詳細には、ピストンシール部材８及びピストン５が特に高温の状態においても、ブレーキング時にピストン５をディスクロータ２に対して前進する力がピストンシール部材８とピストン５との間の摩擦力を超えてピストン５を前進させることによって、所定ブレーキ間隙を維持することができるということである。
【００３１】
ピストンシール部材８は、ゴム組成物中に減摩剤の粒子を分散させてなることができる。減摩剤の粒子としては、グラファイト粒子やフッ素樹脂粒子が経済性や摩擦特性から好ましい。ピストンシール部材８は、例えば図２に示すようなディスクブレーキ２０のキャリパボディ１に用いられることができ、図１に示すようにシリンダ孔６ａと、該シリンダ孔６ａ内を摺動するピストン５と、を液密にかつ摺動可能に保持することができる。
【００３２】
ピストンシール部材８は、ゴム組成物からなるディスクブレーキ用ピストンシール部材であって、ゴム組成物中に減摩剤の粒子は３〜５重量％含むことができる。減摩剤の粒子の配合量は、摩擦係数を下げるために３重量％以上配合することが好ましいが、一般に減摩剤はマトリックスのゴムと濡れにくいためピストンシール部材８の物性が低下しないように５重量％以下の配合が好ましい。減摩剤としては、グラファイト粒子やフッ素樹脂粒子を用いることができる。グラファイト粒子とフッ素樹脂粒子については後述する。ピストンシール部材を構成するゴム組成物としては、エチレン−プロピレンゴム、フッ素ゴム、スチレンゴム（ＳＢＲ）、天然ゴム、熱可塑性エラストマーおよび、これらのブレンド物を用いることができるが、エチレン−プロピレンゴムを主成分とするゴム組成物が好ましい。エチレン−プロピレンゴムとしては、ＥＰＤＭ（エチレン−プロピレン−ジエン共重合体）を用いることが好ましく、ピストンシール部材に必要な耐熱性、耐寒性、シール性を得るため、エチリデンノルボルネンなどの第３成分を含み、かつ、エチレンとプロピレンの共重合比は、エチレン含量で４５％〜８０％のＥＰＤＭが好ましい。
【００３３】
ピストンシール部材は、例えば、エチレン−プロピレンゴム１００重量部に対し、平均粒径が３５〜１００ｎｍでＤＢＰ吸油量が５０〜２００ｍｌ／１００ｇの第１のカーボンブラックを２０〜６０重量部と、平均粒径が６０〜５００ｎｍでＤＢＰ吸油量が５〜５０ｍｌ／１００ｇの第２のカーボンブラックを５０〜１００重量部と、を合わせて７０〜１６０重量部を含むゴム組成物によって成形されることができる。第１のカーボンブラックは、２０重量部以上配合されることでピストンシール部材に補強効果を与えることができ、６０重量部以下配合されることでピストンシール部材の柔軟性を維持することができるため好ましい。第２のカーボンブラックは、５０重量部以上配合されることでピストンシール部材中のゴムポリマー分率を小さくして線膨張係数を低く抑えることができ、１００重量部以下配合されることでピストンシール部材が適度な柔軟性を維持することができる。さらに好ましくは、ピストンシール部材８は、エチレン−プロピレンゴム１００重量部に対し、第１のカーボンブラックを３０〜５０重量部と、第２のカーボンブラックを６０〜８０重量部と、を含むゴム組成物によって成形される。ここで、「重量部」は、特に指定しない限り「ｐｈｒ」を示し、「ｐｈｒ」は、ｐａｒｔｓ  ｐｅｒ  ｈｕｎｄｒｅｄ  ｏｆ  ｒｅｓｉｎ  ｏｒ  ｒｕｂｂｅｒの省略形であって、ゴム等に対する添加剤等の外掛百分率を表すものである。
【００３４】
グラファイトは、炭素同素体であって、黒鉛とも呼ばれる。本実施の形態にかかるピストンシール部材においては、グラファイト粒子はゴム組成物中に分散された減摩剤として用いることができ、ピストンシール部材のピストンに対する摩擦係数を小さくすることができる。グラファイト粒子は、平均粒径が４〜２５０μｍであることができる。グラファイト粒子は平均粒径が４μｍ以上であるとピストンシール部材の減摩剤としての効果が得られ、平均粒径が２５０μｍ以下であればピストンシール部材の靭性への影響が少ない。グラファイトの平均粒径は、市販されている場合はメーカーで分級されて各グレードごとに平均粒径を測定し公表しているが、篩分け法によるメディアン径（Ｄ５０）とすることができる。
【００３５】
フッ素樹脂粒子は、分子内に炭素―フッ素結合を有する熱可塑性プラスチックの粒子であって、例えば、ポリテトラフルオロエチレン（ＰＴＦＥ）、ポリトリフルオロクロロエチレン（ＰＴＦＣＥ）、ポリビニリデンフルオライド（ＰＶＤＦ）、テトラフルオロエチレン・ヘキサフルオロプロピレン共重合体（ＦＥＰ）等の粒子を用いることができる。特に耐久性及びコスト面において、フッ素樹脂粒子は、ポリテトラフルオロエチレン（以下、ＰＴＦＥ）粒子であることが好ましい。
【００３６】
（ゴム組成物の製造方法）
本実施の形態にかかるピストンシール部材８の製造方法は、ディスクブレーキ用ピストンシール部材の製造方法であって、ピストンシール部材成形用の金型を用いて無端状のゴム組成物を成形する工程（ａ）と、無端状のゴム組成物の内周面のスキン層を除去する工程（ｂ）と、を含む。
【００３７】
ゴム組成物の製造方法としては、例えば原料エラストマーとしてのエチレン−プロピレンゴムと、必要に応じて減摩剤粒子と、補強剤としての例えば第１のカーボンブラック及び第２のカーボンブラックと、その他の配合剤と、をミキシングロール、単軸あるいは２軸の押出機、バンバリーミキサー、ニーダーなど公知の混合機に供給して混練することができる。通常、この混練の際に、カーボンブラックと同量程度のプロセスオイルが使用されるが、本発明のゴム組成物の製造過程では使用しないことが望ましい。プロセスオイルを用いて製造されたディスクブレーキのピストンシール部材を用いた場合、プロセスオイルがブレーキフルード中に溶け出し、ブレーキフルードの性能の経時変化や耐熱性の変化の原因となるからである。このようにエチレン−プロピレンゴムと各種配合剤を混練して得られたゴム組成物は、押出成形機、圧縮成形機、射出成形機、トランスファ成形機などによって円筒状のゴム組成物に成形され、架橋される。架橋条件は、エチレン−プロピレンゴムの場合例えば１５０〜２２０℃、１〜３０分である。ゴム組成物の製造方法において、通常、エチレン−プロピレンゴムの加工で用いられる配合剤を加えることができる。配合剤としては公知のものを用いることができる。
【００３８】
図３及び図４を用いて、本実施の形態にかかるピストンシール部材成形用の金型を用いて無端状のゴム組成物を成形する工程（ａ）についてより詳細に説明する。図３及び図４は、本実施の形態にかかるピストンシール部材８の製造工程を説明する図である。一般に、ディスクブレーキ用のピストンシール部材８は、その外形について高い寸法精度が求められる。そのため、混練りされたゴム組成物は、例えば図示しない射出成形機を用いて図３に示すコア型９２を備えた金型９０内に充填され、所定時間加熱することで架橋し、円筒状のゴム組成物８０を成形することができる。円筒状のゴム組成物８０は中心の孔部８８を円柱状のコア型９２で保持されたまま金型９０から取り出され、図４に示すように、所定厚さ例えば１．５ｍｍ〜４．０ｍｍに輪切り状に切断されて複数の無端状のゴム組成物８２を得る。金型内から取り出された円筒状のゴム組成物８０の内周面８４及び外周面８６は、成形時にコア型９２及び金型９０壁面に接触していたため、いわゆるスキン層８４０、８６０が形成される。スキン層８４０、８６０とは、円筒状もしくは切断されて無端状になったゴム組成物８２において成形直後に存在する最表面層のことで、このスキン層８４０、８６０は成形時の種々の要因により、組成がゴム組成物の内部層８２０と異なる。例えば、無端状のゴム組成物８２の内部層８２０においては配合されたカーボンブラックが分散されているが、スキン層８４０、８６０にはカーボンブラックが存在しない原料エラストマーだけで形成されている。
【００３９】
無端状のゴム組成物の内周面のスキン層を除去する工程（ｂ）について説明する。ここでは、輪切り状に切断された無端状のゴム組成物８２を用いて内周面のスキン層を除去する方法を説明するが、工程（ｂ）における無端状のゴム組成物は、輪切り状に切断された無端状のゴム組成物８２だけでなく、円筒状のゴム組成物８０のままの状態をも含む。このスキン層を除去する方法としては、バレル研磨、バフ研磨などの研磨法、エンドミル切削やダイヤモンドバイト切削等の切削法、ショットブラスト、砥石研削、ベルト研削などの研削法などスキン層が除去可能な公知の装置を適宜採用することができる。スキン層は非常に薄いので、特に研磨加工が好ましい。工程（ｂ）のスキン層８４０の除去は、無端状のゴム組成物の内周面から０．１μｍ〜１００μｍの厚さ範囲を除去することができる。
【００４０】
なお、本発明は、上記実施形態に限定されるものではなく、本発明の要旨の範囲内にお
いて種々の形態に変形可能である。例えば、配合剤として減摩剤とカーボンブラックを用いた例を述べたが、用途に応じて適宜公知の配合剤を用いることができる。
【００４１】
例えば、本実施の形態においては、車両用のディスクブレーキに内蔵するピストンシール部材であったが、その他のディスクブレーキ用のピストンシール部材であってもよい。
【実施例１】
【００４２】
以下、本発明の実施例について述べるが、本発明はこれらに限定されるものではない。
【００４３】
（１）ゴム組成物サンプルの作製
ＪＳＲ株式会社製のＥＰＤＭ（商品名ＥＰ３３）１００重量部に対して、ＳＲＦ−ＨＳグレード（平均粒径７２ｎｍ、ＤＢＰ吸油量１５２ｍｌ／１００ｇ）の第1のカーボンブラック２０重量部、ＭＴグレード（平均粒径１２２ｎｍ、ＤＢＰ吸油量４１ｍｌ／１００ｇ）の第２のカーボンブラック１００重量部、有機過酸化物２．５重量部、共架橋剤１重量部及び表１に示す量の減摩剤粒子（グラファイト粒子：平均粒径２０μｍ、ＰＴＦＥ粒子：平均粒径３０μｍ）を混練してゴム組成物を得た。なお、実施例１では表１に示すとおり減摩剤粒子を配合していない。
【００４４】
このゴム組成物を用いて射出成形し、１７５℃、２０分間加熱して架橋して円筒状のゴム組成物を成形し、輪切り状に切断して比較例１〜５のピストンシール部材のサンプルを得た。
【００４５】
また、このゴム組成物をシート状のまま同様に加熱して架橋して実施例１〜５のＪＩＳダンベル状３号形の試験片を得た。
【００４６】
さらに、比較例１〜５のピストンシール部材のサンプルの内周面の表面を２０μｍ深さ切除してスキン層を除去し、実施例１〜５のピストンシール部材のサンプルを得た。
【００４７】
（２）常態物性の測定
各試験片について、ゴム硬度（ＪＩＳ−Ａ）、引張強さ（ＴＢ）、切断伸び（ＥＢ）及び１００％引張応力（Ｍ１００）を測定した。ゴム硬度（ＪＩＳ−Ａ）については、ＪＩＳ  Ｋ  ６２５３−１９９７によって測定した。ＴＢ、ＥＢ及びＭ１００については、ＪＩＳ  Ｋ  ６２５１−１９９３によって測定した。より詳細には、１００％引張応力（ＭＰａ）は、サンプルを１０ｍｍ／ｍｉｎで伸長し、１００％変形時の応力（Ｍ１００：１００％モジュラス）を求めた。これらの結果を表１に示す。
【００４８】
（３）耐熱老化特性の測定
各試験片を、試験槽内につるして老化温度２００℃、老化時間２４時間で加熱し老化させた後、試験槽内から取り出して室温まで放冷し、ゴム硬度（ＪＩＳ−Ａ）、引張強さ（ＴＢ）及び切断伸び（ＥＢ）をＪＩＳ  Ｋ  ６２５３によって測定し、常態物性の各測定値に対する変化をＪＩＳ  Ｋ  ６２５７−１９９３にしたがって計算した。これらの結果を表１に示す。
【００４９】
（４）圧縮永久ひずみ試験
各試験片について、圧縮永久ひずみをＪＩＳ  Ｋ６２６２によって測定した。圧縮永久ひずみは、２００℃、２４時間、２５％圧縮の条件で行なった。圧縮永久ひずみは、高温におけるピストンシール部材のいわゆる耐ヘタリ性についての評価である。これらの結果を表１に示す。
【００５０】
（５）摩擦係数の測定
各試験片（２０ｍｍ×１００ｍｍ×２ｍｍ厚）について、新東科学社製の直線摺動型の試験機（ヘイドン１４ＤＲ）を用いて、静的・動的摩擦係数を測定した。
測定治具：ＳＵＳ球
荷重分銅：１００ｇｆ
移動テーブル速度：３０ｍｍ
繰り返し測定回数：５回（５回目の静・動の摩擦抵抗力を測定）
なお、摩擦係数＝静・動摩擦抵抗力／垂直荷重で計算した。
評価試験の結果を表２、３に示す。
【００５１】
（６）ブレーキテスト
次に、実施例２，４、比較例１〜５のピストンシール部材をディスクブレーキの環状のピストンシール溝に嵌め込み、ロールバック量の評価試験を行い、その特性を評価した。なお、ロールバック量の測定は、ピストンシール部材１４０℃において、液圧０．９ＭＰａをディスクブレーキに１０回加えて作動させた後、液圧６．９ＭＰａで５秒間保持し、そのときのピストン位置に対する液圧を解放した時のピストン移動量を測定した。評価試験の結果を表２、３に示す。
【００５２】
【表１】
2014105834.tif 000003
【００５３】
【表２】
2014105834.tif 000004
【００５４】
【表３】
2014105834.tif 000005
【００５５】
表１〜表３から、本発明の実施例１〜５によれば、以下のことが確認された。すなわち、表２，３に示すように、実施例１〜５のゴム組成物の摩擦係数は比較例１〜５のゴム組成物の摩擦係数に比べて小さくなった。また、表２、３に示すように、比較例２〜５は減摩剤の配合によってロールバック量が小さくなっているが、実施例２、４は比較例２、４に比べてさらにロールバック量が小さくなっていることがわかった。実施例１〜５及び比較例１〜５のゴム組成物は、スキン層の有無だけであるので、表１に示す常態物性、耐熱老化特性及び圧縮永久ひずみ特性には差が無かった。
【符号の説明】
【００５６】
１    キャリパボディ、１ａ  ブリッジ部、１ｂ  作用部、１ｃ  反作用部、２    ディスクロータ、３    ブラケット、４ｂ，４ｃ  摩擦パッド、５    ピストン、５ａ  ピス
トンの表面、６    シリンダ、６ａ  シリンダ孔、７    ピストンシール溝、７ａ，７ｂ
面取コーナ、８    ピストンシール部材、８ａ  内周面、９    液圧室、２０  ディスクブレーキ、８０  円筒状のゴム組成物、８２  無端状のゴム組成物、８４  内周面、９０  金型、９２  コア型、８４０  スキン層
【図１】
2014105834.tif 000006
【図２】
2014105834.tif 000007
【図３】
2014105834.tif 000008
【図４】
2014105834.tif 000009
【図５】
2014105834.tif 000010